СПОСОБЫ ПОЛУЧЕНИЯ КАТАЛИЗАТОРА С ПРИМЕНЕНИЕМ ГИДРАТИРОВАННЫХ РЕАГЕНТОВ

1. Композиция предшественника катализатора, содержащая:
a) кремнийдиоксидный носитель, содержащий диоксид кремния, при этом количество диоксида кремния составляет от примерно 70 мас.% до примерно 95 мас.% в расчете на общую массу кремнийдиоксидного носителя;
b) хромсодержащее соединение, при этом количество хрома составляет от примерно 0,1 мас.% до примерно 5 мас.% в расчете на количество диоксида кремния;
c) титансодержащее соединение, при этом количество титана составляет от примерно 0,1 мас.% до примерно 20 мас.% в расчете на количество диоксида кремния;
d) карбоновую кислоту, при этом эквивалентное молярное отношение титансодержащего соединения к карбоновой кислоте составляет от примерно 1:1 до примерно 1:10; и
e) азотсодержащее соединение с молекулярной формулой, содержащей по меньшей мере один атом азота, при этом эквивалентное молярное отношение титансодержащего соединения к азотсодержащему соединению составляет от примерно 1:0,5 до примерно 1:10.
1
15
1
15
1
15
1
15
2. Композиция предшественника катализатора по п. 1, в которой карбоновая кислота включает C-Cмонокарбоновую кислоту, C-Cдикарбоновую кислоту, C-Cтрикарбоновую кислоту, C-C α-гидроксикарбоновую кислоту или их комбинацию.
3. Композиция предшественника катализатора по п. 1, в которой карбоновая кислота включает уксусную кислоту, лимонную кислоту, гликолевую кислоту, щавелевую кислоту, фосфоноуксусную кислоту или их комбинацию.
4. Композиция предшественника катализатора по п. 1, в которой азотсодержащее соединение включает алканоламин, амид, амин, алкиламин, гидроксид аммония, анилин, гидроксиламин, мочевину или их комбинацию.
5. Композиция предшественника катализатора по п. 1, в которой азотсодержащее соединение включает ацетамид, акриламид, аллиламин, аммиак, гидроксид аммония, бутиламин, трет-бутиламин, N, N'-дибутилмочевину, креатин, креатинин, диэтаноламин, диэтилгидроксиамин, диизопропаноламин, диметиламиноэтанол, диметилкарбамат, диметилформамид, диметилглицин, диметилизопропаноламин, N, N'-диметилмочевину, этаноламин, этиламин, гликольамин, гексиламин, гидроксиамин, имидазол, изопропаноламин, метакриламид, метиламин, N-метиланилин, N-метил-2-пропаноламин, метилдиэтаноламин, метилформамид, пропиламин, 2-пропаноламин, пиразол, пирролидин, пирролидинон, сукцинимид, гидроксид тетраэтиламмония, гидроксид тетраметиламмония, триэтаноламин, триизопропаноламин, триметиламин, мочевину, 1,8-диазабицикло[5.4.0]ундец-7-ен или их комбинацию.
6. Композиция предшественника катализатора по п. 1, в которой кремнийдиоксидный носитель дополнительно содержит оксид алюминия.
2
2
3
3
7. Композиция предшественника катализатора по п. 1, в которой кремнийдиоксидный носитель характеризуется площадью поверхности от примерно 100 м/г до примерно 1000 м/г и объемом пор от примерно 1,0 см/г до примерно 2,5 см/г.
8. Композиция предшественника катализатора по п. 1, в которой кремнийдиоксидный носитель включает гидратированный кремнийдиоксидный носитель.
9. Композиция предшественника катализатора по п. 1, в которой кремнийдиоксидный носитель содержит от примерно 1 мас.% до примерно 20 мас.% воды в расчете на общую массу кремнийдиоксидного носителя.
10. Композиция предшественника катализатора, содержащая:
a) кремнийдиоксидный носитель, содержащий диоксид кремния, при этом количество диоксида кремния составляет от примерно 70 мас.% до примерно 95 мас.% в расчете на общую массу кремнийдиоксидного носителя;
b) хромсодержащее соединение, при этом количество хрома составляет от примерно 0,1 мас.% до примерно 5 мас.% в расчете на количество диоксида кремния; и
c) органотитановую соль, при этом указанная органотитановая соль содержит титан, протонированное азотсодержащее соединение и карбоксилат, и при этом:
i) количество титана составляет от примерно 0,1 мас.% до примерно 20 мас.% в расчете на количество диоксида кремния;
ii) эквивалентное молярное отношение титана к карбоксилату составляет от примерно 1:1 до примерно 1:10; и
iii) эквивалентное молярное отношение титана к протонированному азотсодержащему соединению составляет от примерно 1:0,5 до примерно 1:10.
11. Композиция предшественника катализатора по п. 10, в которой протонированное азотсодержащее соединение включает протонированный алканоламин, протонированный амид, протонированный амин, протонированный алкиламин, протонированный гидроксид аммония, протонированный анилин, протонированный гидроксиламин, протонированную мочевину или их комбинацию.
12. Композиция предшественника катализатора по п. 10, в которой протонированное азотсодержащее соединение включает протонированный ацетамид, протонированный акриламид, протонированный аллиламин, аммоний, протонированный гидроксид аммония, протонированный бутиламин, протонированный трет-бутиламин, протонированную N, N'-дибутилмочевину, протонированный креатин, протонированный креатинин, протонированный диэтаноламин, протонированный диэтилгидроксиамин, протонированный диизопропаноламин, протонированный диметиламиноэтанол, протонированный диметилкарбамат, протонированный диметилформамид, протонированный диметилглицин, протонированный диметилизопропаноламин, протонированную N, N'-диметилмочевину, протонированный этаноламин, протонированный этиламин, протонированный гликольамин, протонированный гексиламин, протонированный гидроксиамин, протонированный имидазол, протонированный изопропаноламин, протонированный метакриламид, протонированный метиламин, протонированный N-метиланилин, протонированный N-метил-2-пропаноламин, протонированный метилдиэтаноламин, протонированный метилформамид, протонированный пропиламин, протонированный 2-пропаноламин, протонированный пиразол, протонированный пирролидин, протонированный пирролидинон, протонированный сукцинимид, протонированный гидроксид тетраэтиламмония, протонированный гидроксид тетраметиламмония, протонированный триэтаноламин, протонированный триизопропаноламин, протонированный триметиламин, протонированную мочевину, протонированный 1,8-диазабицикло[5.4.0]ундец-7-ен или их комбинацию.
1
15
1
15
1
15
1
15
13. Композиция предшественника катализатора по п. 10, в которой карбоксилат включает C-Cмонокарбоксилат, C-Cдикарбоксилат, C-Cтрикарбоксилат, C-C α-гидроксикарбоксилат или их комбинацию.
14. Композиция предшественника катализатора по п. 10, в которой карбоксилат включает ацетат, цитрат, гликолят, оксалат, фосфоноацетат или их комбинацию.
15. Композиция предшественника катализатора по п. 10, в которой кремнийдиоксидный носитель дополнительно содержит оксид алюминия.
2
2
3
3
16. Композиция предшественника катализатора по п. 10, в которой кремнийдиоксидный носитель характеризуется площадью поверхности от примерно 100 м/г до примерно 1000 м/г и объемом пор от примерно 1,0 см/г до примерно 2,5 см/г.
17. Композиция предшественника катализатора по п. 10, в которой кремнийдиоксидный носитель включает гидратированный кремнийдиоксидный носитель.
18. Композиция предшественника катализатора по п. 10, в которой кремнийдиоксидный носитель содержит от примерно 1 мас.% до примерно 20 мас.% воды в расчете на общую массу кремнийдиоксидного носителя.
19. Композиция предшественника катализатора, содержащая:
a) кремнийдиоксидный носитель, содержащий диоксид кремния, при этом количество диоксида кремния составляет от примерно 70 мас.% до примерно 95 мас.% в расчете на общую массу кремнийдиоксидного носителя;
b) хромсодержащее соединение, при этом количество хрома составляет от примерно 0,1 мас.% до примерно 5 мас.% в расчете на количество диоксида кремния;
c) титансодержащее соединение, при этом количество титана составляет от примерно 0,01 мас.% до примерно 0,1 мас.%  в расчете на количество диоксида кремния;
d) карбоновую кислоту, при этом эквивалентное молярное отношение титансодержащего соединения к карбоновой кислоте составляет от примерно 1:1 до примерно 1:10; и
e) азотсодержащее соединение с молекулярной формулой, содержащей по меньшей мере один атом азота, при этом эквивалентное молярное отношение титансодержащего соединения к азотсодержащему соединению составляет от примерно 1:0,5 до примерно 1:10.
20. Композиция предшественника катализатора, полученная способом, включающим:
a) приведение в контакт растворителя и карбоновой кислоты с получением кислой смеси, при этом массовое отношение растворителя к карбоновой кислоте в указанной кислой смеси составляет от примерно 1:1 до примерно 100:1;
b) приведение в контакт титансодержащего соединения и кислой смеси с получением кислой титановой смеси, при этом эквивалентное молярное отношение титансодержащего соединения к карбоновой кислоте в указанной кислой титановой смеси составляет от примерно 1:1 до примерно 1:4;
c) приведение в контакт азотсодержащего соединения и кислой титановой смеси с получением солюбилизированной титановой смеси, при этом эквивалентное молярное отношение титансодержащего соединения к азотсодержащему соединению в указанной солюбилизированной титановой смеси составляет от примерно 1:1 до примерно 1:4, и pH солюбилизированной титановой смеси составляет менее примерно 5,5; и
d) приведение в контакт хром-кремнийдиоксидного носителя, содержащего от примерно 0,1 мас.% до примерно 20 мас.%  воды, и солюбилизированной титановой смеси с получением продукта присоединения и высушивание указанного продукта присоединения путем нагревания до температуры в диапазоне от примерно 50°C до примерно 150°C и поддержания температуры в диапазоне от примерно 50°C до примерно 150°C в течение периода времени от примерно 30 минут до примерно 6 часов с получением предшественника катализатора.